(57)【要約】      （修正有）【課題】被包装物との間に空間が保持される等の目的で、ある程度の硬さ、ないしは、張りのある性質を有し、かつ、商品性の向上等を目的として着色され、しかもコスト高にならない、農産物用の着色された包装用フィルムを提供する。【解決手段】野菜類を始めとする農産物の包装のために使用する包装用フィルムとして、フィルム状資材は、複数の樹脂組成物から成る多層フィルム構造を有し、フィルム状資材の多層フィルム構造は、空冷インフレーション装置による共押出し成形法によって成形されたもので、かつ多層フィルム構造中の１層が、包装対象の野菜類と同系色に、一部又は全体が着色された着色フィルムであり、着色フィルムの厚さを１〜３μｍとした構成を有する。【選択図】図３
0003168196.tif 000002
【実用新案登録請求の範囲】
【請求項１】
野菜類を始めとする農産物の包装のために使用する包装用フィルムであって、
フィルム状資材は、複数の樹脂組成物から成る多層フィルム構造を有し、
上記フィルム状資材の多層フィルム構造は、空冷インフレーション装置によって成形されたもので、かつ多層フィルム構造中の１層が、包装対象の野菜類と同系色に、一部又は全体が着色された着色フィルムであり、上記着色フィルムの厚さを１〜３μｍとしたことを特徴とする農産物用の着色された包装用フィルム。
【請求項２】
多層フィルム構造の中間の少なくとも１層を構成するフィルム要素は、メタロセン触媒法によって成形されたポリプロピレン又はポリエチレンの何れかより成る請求項１記載の農産物用の着色された包装用フィルム。
【請求項３】
多層フィルム構造の中間の１層を構成するフィルム要素は、メタロセン触媒法を除く製法によって製造された、ポリプロピレン、ポリエチレン、ポリスチレン、ポリエチレンテレフタレート、ポリブチレンテレフタレート、環状オレフィン、ポリアミド、ポリメチルペンテン、ポリ塩化ビニル、エチレンビニルアルコール共重合体、ポリアセタールの内から選ばれた、何れか１種よりなる請求項１記載の農産物用の着色された包装用フィルム。
【請求項４】
フィルム状資材は、３層以上の多層フィルム構造を有し、全体の厚さが、１０〜４０μｍである請求項１記載の農産物用の着色された包装用フィルム。
【考案の詳細な説明】
【技術分野】
【０００１】
本考案は、野菜類を始めとした農産物を包装するために使用するフィルム状の着色された包装用フィルムに関するものである。
【背景技術】
【０００２】
野菜類を包装するためのフィルム状資材については、これまでもレタスなどの、いわゆる葉物を始めとする野菜その他のものについて使用されている。この野菜包装用のフィルムは、フィルムでありさえすれば良いというものではなく、適切な包装性能の求められるものである。例えば、キュウリやナスなどの果菜類や、ニンジン、ジャガイモなどの根菜類などは、いわゆるビニール袋に包装されている。これに対して、レタス用のフィルム状包装用フィルムは、包んでいるレタスとの間に空間が保持されるように、ある程度の硬
さ、ないしは、張りのある性質が求められる。これまで用いられているレタス用のフィルムも、上記の性質を満たすものであるが、しかし単層フィルムであったために、裂けたり破れたりしやすいという問題があった。なお、ある程度の硬さ、ないしは、張りのある性質は、包装機におけるフィルム送りのためにも有効性が高い。
【０００３】
また、この種のフィルム状資材では、被包装物の色彩を均一化させたり、商品性を向上させたり、というような意図のもとに、着色フィルムを使用することもある。ところが、この種のフィルムはこれまでＴダイ方式によって形成されており、Ｔダイ方式はプラントのように大規模な設備を必要とするため、一旦着色フィルムを成形した場合には、洗浄に大量の樹脂材料を消費することになるので、着色はコストを増大させる原因になり、生産効率的にも困難である。また、単層フィルムに十分な着色を施すとなると、フィルムの厚さの全体に多量の着色剤を分散することになり、これもコストを押し上げる原因になる。着色によるコストを下げるために、フィルムの厚さを減少すればさらに強度不足となり、実用に耐えないものとなることは明らかである。なお、農産物の包装用フィルムとして関連する技術には、例えば特開平５−１７７７８３号があるが、同考案は耐酷使性と高い気体透過度などを兼ね備えた農産物包装用フィルムであり、野菜類の鮮度保持を目的とするものである。また、特開平９−１７４４号、特開２００１−１７１０５８号も農産物の包装を目的とするものであるが、鮮度保持が目的であり、それ以上のものではない。
【０００４】
【特許文献１】特開平５−１７７７８３号
【特許文献２】特開平９−１７４４号
【特許文献３】特開２００１−１７１０５８号
【考案の開示】
【考案が解決しようとする課題】
【０００５】
本考案は前記の点に着目してなされたものであり、その課題は、例えばレタスなどの被包装物との間に空間が保持されるように、或いは包装機におけるフィルム送りに資するように、ある程度の硬さ、ないしは、張りのある性質を有し、かつ、商品性の向上等を目的として着色され、しかもコスト高にならない農産物用の着色された包装用フィルムを提供することである。また本考案の他の課題は、大規模な生産設備を必要とせずに生産可能な農産物用の着色された包装用フィルムを提供することである。
【課題を解決するための手段】
【０００６】
前記の課題を解決するため、本考案は、野菜類を始めとした農産物を包装するために使用するフィルム状の包装用フィルムについて、フィルム状資材として、複数の樹脂組成物から成る多層フィルム構造を有するものを使用し、上記フィルム状資材の多層フィルム構造は、空冷インフレーション装置による共押出し成形法によって成形されたものとし、かつ多層フィルム構造中の１層が、包装対象の野菜類と同系色に、一部又は全体が着色された着色フィルムとし、上記着色フィルムの厚さを１〜３μｍとする、という手段を講じたものである（請求項１記載の発明）。
【０００７】
本考案に係る農産物用の着色された包装用フィルムは、農産物の包装に使用することを目的とするものである。農産物は、一般に、農業によって生み出される産品を指すが、中でも野菜類が主な対象である。適用可能な野菜類としては、例えばレタスのような葉物
類、キュウリやナスなどの果菜類、及びニンジン、ジャガイモのような根菜類など野菜一般を含むが、本考案に係るフィルム状の包装用フィルムの場合には、どちらかといえばレタスのような葉物類が、包装対象として適している。
【０００８】
フィルム状資材としては、複数の樹脂組成物から成る多層フィルム構造を有するものを使用する。２層以上の多層フィルム構造は、フィルム状資材全体の構造強度を高める方向に作用し、また、単層フィルムにおける裂け易さを改良する方向にも作用する。一般に単層フィルムではロールの縦方向には強いが横方向に弱いとされているが、本考案の多層フィルム構造とすることによって上記の問題を解決することができる。さらに、多層フィルム構造中の１層を極薄として、この層に特別の機能を持ったフィルム要素を適用することにより、強度の著しい向上と、着色によるコスト高を抑制することができる。
【０００９】
より具体的に説明すれば、多層フィルム構造中の少なくとも１層を構成するフィルム要素として、強度の高いフィルムを使用するという条件を満たすことが必要である。この条件を満たすフィルムであればどのようなものでも良いが、メタロセン（ｍｅｔａｌｌｏｃｅｎｅ）触媒法によって製造されたものは特に好ましい（請求項２記載の考案）。この１層を構成するフィルム要素は、機械的強度が特に優れており、光学的には透明性に優れた性能を発揮するので、上記の特別の機能を持ったフィルム要素の役割を果たす。
【００１０】
メタロセン触媒は、一義的な分子構造を持つ錯体であり、ただ１種類の活性点を持つ、構造的曖昧さのない触媒であり、メタロセン触媒法によって製造されたフィルムは、従来のチグラー（Ｚｉｅｇｌｅｒ）触媒を用いる方法と比較して、構造的な均一性が大きいという利点がある。かくしてメタロセン触媒法によって製造されたフィルムは強度が著しく高く、そのため極薄で目的の強度を発揮し、また、透明性も優れていることと相まって、染料、顔料の量が少なくても良好な着色、発色が得られるので、経済性が損なわれることもない。
【００１１】
多層フィルム構造の中間の１層を構成するフィルム要素は、メタロセン触媒法を除く製法によって成形されたものであっても良い（請求項３記載の考案）。メタロセン触媒法を除く製法によって成形されたフィルムとしては、メタロセン触媒法以外の製法によって製造された、ポリプロピレン（ＰＰ）、ポリエチレン（ＰＥ）、ポリスチレン（ＰＳ）、ポリエチレンテレフタレート（ＰＥＴ）、ポリブチレンテレフタレート（ＰＢＴ）、環状オレフィン、ポリアミド（ＰＡ）、ポリメチルペンテン（ＴＰＸ）、ポリ塩化ビニル（ＰＶＣ）、エチレンビニルアルコール共重合体（ＥＶＯＨ）、ポリアセタールの内から選ばれた、何れか１種類を使用することが望ましい。このうち、本考案の目的に最も適しているのはポリプロピレンであり、ポリエチレンがそれに次ぐ。例えばメタロセン触媒法により製造されたポリプロピレンを材料とするフィルム要素の場合、１〜３μｍの厚さがあれば十分に目的を達する。
【００１２】
本考案に係る、多層フィルム構造を構成するフィルム状資材は、３層又はそれ以上の多層フィルム構造を有するものであること、そして、全体の厚さが、１０〜４０μｍであることが望ましい（請求項４記載の考案）。３層構造を取る場合、メタロセン触媒法により製造されるフィルム要素は中央に配置し、外側のフィルム要素でサンドイッチする構造とすることが望ましい。なお、全体の厚さが１０μｍ未満では強度が不足する傾向となり、４０μｍを超える厚さでは強度過剰となり、扱いもしにくくなるからである。３層構造を取る場合、本考案の目的を果たすフィルムとして、内層にはメタロセン（ｍｅｔａｌｌｏｃｅｎｅ）触媒法によって製造された直鎖状低密度ポリエチレンフィルムや、メタロセン触媒法によって製造されたポリプロピレンフィルムが強度、コストなどの面から最良であり、メタロセン触媒法以外の製法によって製造された、ポリプロピレン、ポリエチレン等がそれに次ぐ。外層には、透明度に優れ、ツヤがあり、コシも強いなどという理由から、ポリプロピレンフィルムを適用することが望ましい。また、内層のフィルムに着色を施すことにより、色落ちの問題を避けることができる。
【００１３】
農産物は、緑黄色野菜を始めとして、例えば、レタス、ブロッコリー、カリフラワー、パプリカなどは、色合いの良さが大きな影響を持つ。このため着色フィルムで包装することの利点も小さくないわけであるが、その目的の一つとして、被包装物の色彩を均一にすることが挙げられる。その色の濃淡が目立つ野菜でも品質や栄養の面では差のない場合が殆どであるにも拘らず、見た目に左右されて売行きに大きな差が出るのは好ましくない。このような場合に、着色フィルムにより色の濃淡の差を弱めて均一化することにより、商品価値の均一化を図ることができる。着色は、フィルム全体に及んでいわゆる着色フィルムとする方法だけではなく、無色透明部分と着色透明部分が交互に並ぶ縞模様を形成する方法もあり、任意の着色形態を選択することができる。なお、文字、図柄などは、フィルムの着色とは別に、外側フィルムに印刷する方が良い。
【００１４】
さらに本考案において必要とされる重要な事項は、多層フィルム構造を有するフィルム状資材が、空冷インフレーション装置による共押出し成形法によって成形されたものであることである（請求項４記載の考案）。野菜包装などに使用されるフィルム製造は、これまで、ほとんどＴダイ方式によって行なわれてきたが、Ｔダイ方式による装置はプラントレベルの大掛かりな設備であり、装置の建設に数十億円を超えるような巨費が掛かるので容易には実施できなかったものであるが、最近実用化された空冷インフレーション装置の場合、小規模なものでは数千万円程度と経費の負担が少なくて実施できるという利点がある。
【考案の効果】
【００１５】
本考案は以上のように構成されかつ作用するものであるから、例えばレタスなどの被包装物との間に空間が保持されるように、或いは包装機におけるフィルム送りに資するように、ある程度の硬さ、ないしは、張りのある性質を有し、かつ、商品性の向上等を目的として着色され、しかもコスト高にならない農産物用の着色された包装用フィルムを提供することができるという効果を奏する。また本考案によれば、大規模な生産設備を必要としない空冷インフレーション法により生産可能な農産物用の着色された包装用フィルムを提供することができるという効果を奏する。
【考案を実施するための最良の形態】
【００１６】
以下図示の実施形態を参照しつつ本考案をより詳細に説明する。図１は、本考案に係る農産物用の着色された包装用フィルム１０の一例を示す断面図であり、フィルム状資材１１は、３種の樹脂組成物を共押出しして得られる外層フィルム１２、１３と、内層フィルム１４から成る多層フィルム構造を有し、多層フィルム構造の中央の１層を構成するフィルム要素即ち内装フィルム１４は、メタロセン触媒法によって製造され、かつ、包装対象の野菜類と同系色の色素１５を分散して着色された着色フィルムから成る。上記着色された内層フィルム１４の厚さは１〜３μｍが望ましい範囲であった。
【００１７】
例示したフィルム状資材１１の内層フィルム１４は、メタロセン（ｍｅｔａｌｌｏｃｅｎｅ）触媒法によって製造された直鎖状低密度ポリエチレンフィルムであり、外層フィルム１２、１３はポリプロピレンフィルムである。内層フィルム１４の厚さは１〜３μｍが望ましい範囲であり、全体の厚さは１０〜４０μｍが望ましい範囲であるが、実施した例では、内層フィルム１４の厚さは２μｍ、外層フィルム１２、１３の厚さは夫々６μｍであった。従って、フィルム状資材１１全体の厚さは約１４μｍである。
【００１８】
色素１５を分散する方法には、内層フィルム１４の全体に分散して着色透明フィルムを形成する図２の方法と、一部にのみ分散する図３の方法を実施し、後者の例では、無色透明部分１６と着色透明部分１７が交互に並ぶ縞模様を形成している。縞模様を形成する方法としては、例えば、多色同時押出し法とでもいうべき技術を使用することができる。
【００１９】
メタロセン触媒法以外の製法によって製造された樹脂組成物から成る、多層フィルム構造のものについても、ほぼ同様の構成を取る。例えば、一般的なチグラー法によって製造されたポリプロピレン、ポリエチレン等を用いた場合において、内層フィルム１４の厚さは２μｍ、外層フィルム１２、１３の厚さは夫々６μｍであった。従って、フィルム状資材１１全体の厚さは約１４μｍである。
【００２０】
図４は、本考案に係る多層フィルム構造を有するフィルム状資材を共押出し成形により製造する、上向き空冷インフレーションフィルム成形装置の例を示す。図において、２０はホッパー、２１は押出し機、２２は３層の樹脂を共押し出しする３重のノズルから成るエアーリングであり、３重のインフレーションフィルム１８を上向きに押出し、タワー上端のピンチロール２３で平坦な３重のインフレーションフィルム１８′とする。２４は安定版を示す。平坦な３重のインフレーションフィルム１８′はスリット２５及び任意の切断手段を用いて１枚のシート状に切り開かれ、本考案に係る着色された包装用資材１０の外形を備えたもの１８″となり、第２ピンチロール２６を介してワインダー２７に巻き取られる。
【００２１】
このように本考案に係る農産物用の着色された包装用フィルムは、野菜類を始めとする農産物の包装のために使用するフィルム状の包装用フィルムとして、野菜類と同系色に着色され、かつ抑制されたコストで製造可能なものであり、有用性が高い。
【図面の簡単な説明】
【００２２】
【図１】本考案に係る農産物用の着色された包装用フィルムの一例を示す断面図。
【図２】同上の一例を示す部分平面図。
【図３】同じく他の例を示す部分平面図。
【図４】本考案に係る農産物用の着色された包装用フィルムを製造するための装置を示す側面説明図。
【符号の説明】
【００２３】
１０  包装用フィルム
１１  フィルム状資材
１２、１３  外層フィルム
１４  内層フィルム
１５  色素
１６  無色透明部分
１７  着色透明部分
１８、１８′、１８″  インフレーションフィルム
２０  ホッパー
２１  押出し機
２２  エアーリング
２３  ピンチロール
２４  安定版
２５  スリット
２６  第２ピンチロール
２７  ワインダー
【図１】
0003168196.tif 000003
【図２】
0003168196.tif 000004
【図３】
0003168196.tif 000005
【図４】
0003168196.tif 000006